(57)【要約】      （修正有）【課題】粒子形態の制御が改善された、消耗性粉末のための改良された製造技術を提供する。【解決手段】消耗性ポリマー系粉末混合物は、単体構造を有する複数のポリマー系粒子を含むことができる。複数のポリマー系粒子の少なくとも約８０％は略円筒形状を有し、複数のポリマー系粒子の少なくとも約８０％がポリマー系粒子の基部上に切断アーチファクトを含む。【選択図】図１
2019081367.tif 000002
【特許請求の範囲】
【請求項１】
単体構造を有する複数のポリマー系粒子を含む消耗性ポリマー系粉末混合物であって、前記複数のポリマー系粒子の少なくとも約８０％が略円筒形状を有する、消耗性ポリマー系粉末混合物。
【請求項２】
複数のポリマー系粒子を含む消耗性ポリマー系粉末混合物であって、前記複数のポリマー系粒子の少なくとも約８０％が略円筒形状を有し、前記複数のポリマー系粒子が約１．２以下の粒子長分布スパン（ＰＬＤＳ）を有し、前記ＰＬＤＳが（Ｌ８０−Ｌ２０）／Ｌ５０に等しい、消耗性ポリマー系粉末混合物。
【請求項３】
少なくとも１つの横断面が、約１００ミクロン以下の最大幅を有する、請求項１及び２のいずれか１項に記載の消耗性ポリマー系粉末混合物。
【請求項４】
前記複数のポリマー系粒子の少なくとも約８０％が、前記ポリマー系粒子の基部上に切断アーチファクトを含む、請求項１及び２のいずれか１項に記載の消耗性ポリマー系粉末混合物。
【請求項５】
前記複数のポリマー系粒子の少なくとも過半数が、均一な組成を有する、請求項１及び２のいずれか１項に記載の消耗性ポリマー系粉末混合物。
【請求項６】
前記複数のポリマー系粒子の少なくとも過半数が、約２５０ミクロン以下の長さを有する、請求項１及び２のいずれか１項に記載の消耗性ポリマー系粉末混合物。
【請求項７】
前記複数のポリマー系粒子が、約２２５ミクロン以下の平均長を有する、請求項１及び２のいずれか１項に記載の消耗性ポリマー系粉末混合物。
【請求項８】
消耗性ポリマー系粉末混合物を形成する方法であって、
複数のポリマー系繊維を含む複数のポリマー系トウを提供することと、
前記複数のポリマー系トウを集合ポリマー系トウへと集合させることと、
前記集合ポリマー系トウから複数のポリマー系粒子を連続的に形成することと、を含み、
前記複数のポリマー系粒子の少なくとも過半数のポリマー系粒子が単体構造を有し、前記複数のポリマー系粒子の少なくとも約８０％が略円筒形状を有する、方法。
【請求項９】
複数のポリマー系粒子を連続的に形成することが、前記集合ポリマー系トウを切断して前記複数のポリマー系粒子を形成することを含む、請求項８に記載の方法。
【請求項１０】
前記方法が、前記複数のポリマー系粒子を連続的に形成する前または間に、前記集合ポリマー系トウを圧縮することをさらに含む、請求項８に記載の方法。
【請求項１１】
前記方法が、前記複数のポリマー系粒子を篩分けすることをさらに含む、請求項８に記載の方法。
【請求項１２】
前記方法が、前記複数のポリマー系粒子を湿式加工することをさらに含む、請求項８に記載の方法。
【請求項１３】
湿式加工が、前記複数のポリマー系粒子を形成する前に添加された任意の加工助剤を除去することをさらに含む、請求項１２に記載の方法。
【請求項１４】
湿式加工が、前記複数のポリマー系粒子に追加の添加剤を導入して、前記粉末の加工特性、前記粉末の機械的特性を向上させ、熱、ＵＶ、もしくは他のタイプのポリマー分解を遅延させ、前記粉末の光学特性を変化させ、耐火性の向上を導入し、または前記粉末の電気的特性もしくは他の測定可能な特性を変化させることをさらに含む、請求項１２に記載の方法。
【請求項１５】
湿式加工が、前記複数のポリマー系粒子を予備収縮させるためのフェノール、アルコール、または他の処理を含む、請求項１２に記載の方法。
【発明の詳細な説明】
【技術分野】
【０００１】
本開示は、消耗性粉末を製造するための方法及びシステムに関し、より詳しくは、選択的レーザー焼結（ＳＬＳ）、高速焼結、及び選択的阻害焼結などの添加剤製造システムのための消耗性粉末に関する。
【背景技術】
【０００２】
選択的レーザー焼結（ＳＬＳ）、高速焼結及び選択的阻害焼結などの添加剤製造システムは、消耗性粉末を三次元物品に変換する。そのシステムは、消耗性粉末に熱エネルギーを選択的に印加して、その粉末粒子をモノリシック部品に融合させることにより積層してデジタル表現から物品を構築する。そのような添加剤製造システムのための消耗性粉末を製造するための現在の技術は、大きなポリマーペレットを粉砕または磨砕すること、または溶液からポリマー粒子を沈殿させることを含む。しかしながら、これらの技術は、高価であり、粒子形態の正確な制御を提供しない。消耗性粉末における粒子形態の変化は、粒子の溶融時間及び温度を変化させ、最終的には融合プロセスの均一性を低下させ、添加剤製造システムを用いて形成されるモノリシック部品を弱化する。したがって、業界は、粒子形態の制御が改善された、消耗性粉末のための改良された製造技術を求め続けている。
【発明の概要】
【０００３】
一態様によれば、消耗性ポリマー系粉末混合物は、単体構造を有する複数のポリマー系粒子を含むことができる。さらに、複数のポリマー系粒子の少なくとも約８０％は略円筒形状を有することができる。
【０００４】
さらに別の態様によれば、消耗性ポリマー系粉末混合物は、複数のポリマー系粒子を含むことができる。さらに、複数のポリマー系粒子の少なくとも約８０％は略円筒形状を有することができ、その複数のポリマー系粒子は約１．２以下の粒子長分布スパン（ＰＬＤＳ）を有することができ、ＰＬＤＳは（Ｌ８０−Ｌ２０）／Ｌ５０に等しい。
【０００５】
さらに別の態様によれば、消耗性ポリマー系粉末混合物を形成する方法は、複数のポリマー系繊維を含むことができる複数のポリマー系トウを提供することと、複数のポリマー系トウを集合ポリマー系トウへと集合させることと、その集合ポリマー系トウから複数のポリマー系粒子を連続的に形成することと、を含むことができる。さらに、複数のポリマー系粒子の平均長は約２５０ミクロン未満であり得る。
【０００６】
さらに別の態様によれば、消耗性ポリマー系粉末混合物を形成する方法は、複数のポリマー系繊維を含むことができる複数のポリマー系トウを提供することと、複数のポリマー系トウを集合ポリマー系トウに集合させることと、その集合ポリマー系トウから複数のポリマー系粒子を連続的に形成することと、を含むことができる。さらに、複数のポリマー系粒子の少なくとも過半数のポリマー系粒子は、単体構造を有することができ、そして複数のポリマー系粒子の少なくとも約８０％は略円筒形状を有することができる。
【０００７】
さらに別の態様によれば、消耗性ポリマー系粉末混合物を形成する方法は、複数のポリマー系繊維を含むことができる複数のポリマー系トウを提供することと、複数のポリマー系トウを集合ポリマー系トウへと集合させることと、その集合ポリマー系トウから複数のポリマー系粒子を連続的に形成することと、を含むことができる。さらに、複数のポリマー系粒子の少なくとも約８０％は略円筒形状を有することができ、その複数のポリマー系粒子は約１．２以下の粒子長分布スパン（ＰＬＤＳ）を有することができ、ＰＬＤＳは（Ｌ８０−Ｌ２０）／Ｌ５０に等しい。
【０００８】
さらに別の態様によれば、消耗性ポリマー系粉末混合物を形成する方法は、複数のポリマー系繊維を含むことができる複数のポリマー系トウを提供することと、複数のポリマー系トウを集合ポリマー系トウへと集合させることと、その集合ポリマー系トウから複数のポリマー系粒子を連続的に形成することと、複数のポリマー系粒子を湿式加工することと、を含むことができる。さらに、複数のポリマー系粒子の少なくとも約８０％は略円筒形状を有することができる。
【図面の簡単な説明】
【０００９】
実施形態は例として示され、添付の図面に限定されない。
【００１０】
【図１】本開示の一実施形態による方法の流れ図の例示を含む。
【図２ａ】本開示の一実施形態によるポリマー系粒子の画像を含む。
【図２ｂ】本開示の一実施形態による複数のポリマー系粒子の画像を含む。
【図３】複数のポリマー系粒子に関する粒子長分布スパンを示すグラフ表現を含む。
【図４】本開示の一実施形態によって形成されたサンプルの消費性ポリマー粉末の切断長確率分布を示す、粒子切断長対確率密度のプロットを示す。
【図５】本開示の一実施形態によって形成されたサンプルの消費性ポリマー粉末の直径確率分布を示す、粒径対確率密度のプロットを示す。
【図６】本開示の一実施形態によって形成されたサンプルの消費性ポリマー粉末のアスペクト比確率分布を示す、粒子アスペクト比対確率密度のプロットを示す。
【００１１】
当業者は、図の要素は、簡潔かつ明瞭にするために図示されており、必ずしも一定の縮尺で描かれていないことを理解する。例えば、図のいくつかの要素の寸法は、本発明の実施形態の理解を高めるのを助けるために、他の要素に対して誇張されている場合がある。
【発明を実施するための形態】
【００１２】
図と組み合わせた以下の説明は、本明細書で開示される教示の理解を助けるために提供される。以下の考察は、教示の特定の実装及び実施形態に焦点を当てている。この焦点は、教示を説明するのを助けるために提供され、教示の範囲または適用可能性に関する限定として解釈されるべきではない。しかしながら、本出願で開示される教示に基づいて、他の実施形態を使用することができる。
【００１３】
用語「含む（ｃｏｍｐｒｉｓｅｓ）」、「含んでいる（ｃｏｍｐｒｉｓｉｎｇ）」、「包含する（ｉｎｃｌｕｄｅｓ）」、「包含している（ｉｎｃｌｕｄｉｎｇ）」、「有する（ｈａｓ）」、「有している（ｈａｖｉｎｇ）」またはそれらのいずれの他の変形も、非排他的な包含をカバーすることを意図している。例えば、特徴の一覧を含む方法、物品、もしくは装置は、必ずしもそれらの特徴に限定されるものではなく、明示的に列挙されていない他の特徴または方法、物品、もしくは装置に固有な他の特徴を含むことができる。さらに、相反することが明示的に述べられていない限り、「または」は、包括的な「または」を指し、排他的な「または」指すものではない。例えば、条件Ａまたは条件Ｂは、次のうちのいずれか１つによって満たされる。Ａは真であり（または存在しない）かつＢは偽である（または存在しない）、Ａは偽であり（または存在しない）かつＢは真である（または存在する）、及びＡとＢの両方とも真である（または存在する）。
【００１４】
また、不定冠詞「ａ」または「ａｎ」の使用は、本明細書に記載される要素及び成分を説明するために用いられる。これは、単に、便宜上及び本発明の範囲の一般的な意味を与えるために行われる。この説明は、それが他の意味であることが明確でない場合、１つ、少なくとも１つ、または複数も含む単数、またはその逆を包含すると読まれるべきである。例えば、本明細書で単一のアイテムが記載されているとき、単一のアイテムの代わりに複数のアイテムを使用してもよい。同様に、本明細書で複数のアイテムが記載される場合、複数のアイテムを単一のアイテムで置換してもよい。
【００１５】
用語「ポリマー」はホモポリマーまたはコポリマーを指すことができる。
【００１６】
他に定義されない限り、本明細書で使用されるすべての技術用語及び科学用語は、本発明が属する技術分野の当業者によって一般に理解される意味と同じである。材料、方法、及び実施例は、例示的なものに過ぎず、限定することを意図していない。本明細書に記載されていない限り、特定の材料及び加工行為に関する多くの詳細は、従来のものであり、関連する技術分野の教科書及び他の情報源に見出すことができる。
【００１７】
本開示は、消耗性粉末混合物、及び消耗性粉末混合物を形成及び使用する方法に関する。これらの概念は、本開示の範囲を例示するものであり、本発明の範囲を限定しない以下に記載の実施形態を考慮すると、さらによく理解される。
【００１８】
図１を参照すると、本開示の１つの態様は、消耗性粉末混合物を形成する方法１００に関する。本明細書に記載の特定の実施形態によれば、この方法は、ポリマー供給原料を提供する第１のステップ１１０と、そのポリマー供給原料をポリマー系ヤーン（ｐｏｌｙｍｅｒｉｃ  ｂａｓｅｄ  ｙａｒｎ）へと形成する第２のステップ１２０と、複数のポリマー系ヤーンをトウへと集合させる第３の工程１３０と、複数のトウを集合トウへと集合させる第４のステップ１４０と、その集合ポリマー系トウを、消耗性粉末混合物の少なくとも一部を構成する複数のポリマー系粒子へと形成する第５のステップ１５０とを含む。
【００１９】
最初にステップ１１０を参照すると、提供されるポリマー供給原料は、最も広い実施形態において限定されず、任意の有用なポリマー系材料を組み込むことができる。
【００２０】
特定の実施形態によれば、提供されるポリマー供給原料としては、半結晶性ベースポリマー（ｓｅｍｉ−ｃｒｙｓｔａｌｌｉｎｅ  ｂａｓｅｄ  ｐｏｌｙｍｅｒ）、例えばポリアミド、ポリエチレン、ポリプロピレン、ポリエーテルエーテルケトン、ポリオキシメチレンアセタール、ポリテトラフルオロエチレン、ポリフェニレンスルフィド、ポリブチレンテレフタレート、それらのブロックコポリマーまたはそれらの組み合わせを含むことができる。なおさらに他の実施形態によれば、提供されるポリマー供給原料としては、脂肪族ナイロンポリアミド、ナイロン６、ナイロン６−６、ナイロン６−１０、ナイロン６−１２、ナイロン１０、ナイロン１０−１０、ナイロン１１、ナイロン１２、それらのブロックコポリマーまたはそれらの組み合わせを含むことができる。さらに別の実施形態によれば、提供されるポリマー供給原料は、低密度ポリエチレン、中密度ポリエチレン、高密度ポリエチレンまたはそれらの組み合わせを含むことができる。
【００２１】
特定の実施形態によれば、提供されるポリマー供給原料は、半結晶性ベースポリマー、例えばポリアミド、ポリエチレン、ポリプロピレン、ポリエーテルエーテルケトン、ポリオキシメチレンアセタール、ポリテトラフルオロエチレン、ポリフェニレンスルフィド、ポリブチレンテレフタレート、それらのブロックコポリマーまたはそれらの組み合わせからなり得る。なおさらに他の実施形態によれば、提供されるポリマー供給原料は、脂肪族ナイロンポリアミド、ナイロン６、ナイロン６−６、ナイロン６−１０、ナイロン６−１２、ナイロン１０、ナイロン１０−１０、ナイロン１１、ナイロン１２、それらのブロックコポリマーまたはそれらの組み合わせからなり得る。さらに別の実施形態によれば、提供されるポリマー供給原料は、低密度ポリエチレン、中密度ポリエチレン、高密度ポリエチレン、それらのブロックコポリマーまたはそれらの組み合わせからなり得る。
【００２２】
さらに他の実施形態によれば、提供されるポリマー供給原料は、非晶質材料系ポリマー、例えばポリ（メチルメタクリレート）、ポリスチレン、アクリロニトリルブタジエンスチレン、ポリ乳酸、ポリベンズイミダゾール、ポリカーボネート、ポリスルホン、非晶質ポリアミド、それらのブロックコポリマーまたはそれらの組み合わせを含むことができる。
【００２３】
さらに他の実施形態によれば、提供されるポリマー供給原料は、非晶質材料系ポリマー、例えばポリ（メチルメタクリレート）、ポリスチレン、アクリロニトリルブタジエンスチレン、ポリ乳酸、ポリベンズイミダゾール、ポリカーボネート、ポリスルホン、非晶質ポリアミド、それらのブロックコポリマーまたはそれらの組み合わせから成り得る。
【００２４】
次にステップ１２０を参照すると、ポリマー供給原料をポリマー系ヤーンへと形成することは、例えば、ポリマー供給原料を溶融し、次いでポリマー供給原料を押出しかつ延伸してポリマー系繊維を形成することを含むことができる。ある特定の実施形態によれば、単一のポリマー系繊維はポリマー系ヤーンを形成することができる。なおさらに他の実施形態によれば、複数のポリマー系繊維を集合させてポリマー系ヤーンを形成することができる。複数のポリマー系繊維を集合させることは、複数のポリマー系繊維を配置、収集または組み合わせてポリマー系ヤーンを形成する任意のプロセスを含むことができる。さらに他の実施形態によれば、複数のポリマー系繊維をポリマー系ヤーンへと集合させることは、ポリマー系繊維を配置、収集または組み合わせて、複数のポリマー系繊維を撚ることなく、単一のグループまたはクラスターまたはポリマー系繊維にすることを含むことができる。なおさらに他の実施形態によれば、複数のポリマー系繊維をポリマー系ヤーンへと集合させることは、ポリマー系繊維を配置、収集または組み合わせて、複数のポリマー系繊維を一緒に撚ることによって、単一のグループまたはクラスターまたはポリマー系繊維にして、ポリマー系ヤーンを形成することを含むことができる。
【００２５】
次にステップ１３０を参照すると、複数のポリマー系ヤーンをポリマー系トウに形成することは、複数のポリマー系ヤーンを集合させてポリマー系トウを形成することを含むことができる。複数のポリマー系ヤーンを集合させることは、複数のポリマー系ヤーンを配置、収集または組み合わせて、ポリマー系ヤーンの単一のグループまたはクラスターにしてポリマー系トウを形成する任意のプロセスを含むことができる。なおさらに他の実施形態によれば、複数のポリマー系ヤーンをポリマー系トウへと集合させることは、ポリマー系ヤーンを配置、収集または組み合わせて、複数のポリマー系ヤーンを撚ることなく、単一のグループまたはクラスターまたはポリマー系ヤーンにすることを含むことができる。なおさらに他の実施形態によれば、複数のポリマー系ヤーンをポリマー系トウへと集合させることは、ポリマー系ヤーンを配置、収集または組み合わせて、複数のポリマー系ヤーンを一緒に撚ることによって、単一のグループまたはクラスターまたはポリマー系ヤーンにして、ポリマー系トウを形成することを含むことができる。
【００２６】
次にステップ１４０を参照すると、複数のポリマー系トウを集合ポリマー系トウへと形成することは、複数のポリマー系トウを集合させて集合ポリマー系トウを形成することを含むことができる。複数のポリマー系トウを集合させることは、複数のポリマー系トウを配置、収集または組み合わせて、ポリマー系トウの単一のグループまたはクラスターにして集合ポリマー系トウを形成する任意のプロセスを含むことができる。なおさらに他の実施形態によれば、複数のポリマー系トウを集合ポリマー系トウへと集合させることは、ポリマー系トウを配置、収集または組み合わせて、複数のポリマー系トウを撚ることなく、単一のグループまたはクラスターまたはポリマー系トウにすることを含むことができる。なおさらに他の実施形態によれば、複数のポリマー系トウを集合ポリマー系トウへと集合させることは、ポリマー系トウを配置、収集または組み合わせて、複数のポリマー系トウを一緒に撚ることによって、単一のグループまたはクラスターまたはポリマー系トウにして、集合ポリマー系トウを形成することを含むことができる。
【００２７】
次にステップ１５０を参照すると、集合ポリマー系トウから消耗性粉末混合物を形成することは、集合ポリマー系トウを連続的に切断して複数のポリマー系粒子を作り出すことを含むことができる。集合ポリマー系トウが切断されると、それは複数のポリマー系繊維であり、その繊維は、一緒に集合されてポリマー系ヤーン、ポリマー系トウ及び最終的には集合ポリマー系トウを形成し、そして切断後に分離して複数のポリマー系粒子を作り出すことが理解されよう。
【００２８】
集合ポリマー系トウは、例えば、１つ以上のブレードによって切断することができる。特定の実施形態では、ブレードはギロチンとして作用することができ、集合ポリマー系トウは、集合ポリマー系トウの長さに対してほぼ垂直に切断される。他の実施形態では、集合ポリマー系トウは、任意の他の有用な方法によって切断することができる。例えば、集合ポリマー系トウは、レーザー、ウォータージェット、エアジェット、またはそれらの任意の組み合わせによって切断することができる。
【００２９】
さらに、集合ポリマー系トウは、例えば可動クランプによって切断ブレードに向かって移動させ得ることが理解されよう。そのクランプは、集合ポリマー系トウを圧縮し、次いでその集合ポリマー系トウを切断の間に所定の長さ移動させることができる。ある特定の実施形態では、集合ポリマー系トウは、切断の前及び／または切断中に圧縮することができる。集合ポリマー系トウを形成するトウを圧縮すると、ヤーン間の空間が減少し、切断効率を改善することができる。
【００３０】
集合ポリマー系トウが切断の間に移動する距離は、本明細書では、切断間隔と呼び、粒子の長さを規定し得る。ある特定の実施形態によれば、集合トウの連続的切断は、複数のポリマー系粒子の所望の長さに応じて特定の切断間隔で行うことができる。ある特定の実施形態によれば、切断間隔は概ね同じにすることができる。なおさらに他の実施形態によれば、切断間隔は異なり得る。ある特定の実施形態では、間隔は、所望の切断回数では概ね同じであり、その後異なる間隔に変更することができる。他の実施形態では、間隔は、切断作業全体を通して変化させることができる。
【００３１】
本明細書に記載されているように、特定の実施形態は、複数のトウを集合ポリマー系トウへと組み合わせ、その集合ポリマー系トウを連続的に切断して複数のポリマー系粒子を形成することを含む。特定の実施形態によれば、本明細書に記載の実施形態に従って形成される消耗性ポリマー系粉末混合物は、複数のポリマー系粒子を含むことができる。特定の実施形態によれば、本明細書に記載の実施形態に従って形成される消耗性ポリマー系粉末混合物は、複数のポリマー系粒子からなることができる。なおさらに他の実施形態によれば、消耗性ポリマー系粉末は添加剤を含むことができる。なおさらに他の実施形態によれば、消耗性ポリマー系粉末は充填剤を含むことができる。
【００３２】
ある特定の実施形態によれば、ポリマー供給原料を消耗性ポリマー系粉末に形成することは、ステップ１２０、１３０、１４０または１５０のいずれかの任意の組み合わせを使用して行い得ることが理解されよう。ある特定の実施形態によれば、ポリマー供給原料を消耗性ポリマー系粉末に形成することは、任意の所望の順序でステップ１２０、１３０、１４０または１５０の任意の組み合わせを使用して行い得ることも理解されよう。
【００３３】
本明細書に記載の実施形態に従って形成された複数のポリマー系粒子を参照すると、図２ａはポリマー系粒子２００の画像を含む。図２ｂは、本明細書に記載の実施形態に従って形成された複数のポリマー系粒子２００の画像を含む。
【００３４】
ある特定の実施形態によれば、本明細書に記載の実施形態に従って形成されたポリマー系粒子は、非単体構造または単体構造を有するものとして説明することができる。
【００３５】
ある特定の実施形態によれば、非単体構造を有するポリマー系粒子は、複数の構造成分を含むと説明することができる。ある特定の実施形態によれば、非単体構造を有するポリマー系粒子は、任意の数の構造成分を含むことができる。例えば、非単体構造を有するポリマー系粒子は、少なくとも２つの構造成分を含むことができる。なおさらに他の実施形態によれば、非単体構造を有するポリマー系粒子は、層状構造を含むと説明することができる。さらに他の実施形態によれば、非単体構造を有するポリマー系粒子は、コア成分及びシェル成分を含むと説明することができる。シェル成分はコア成分とは異なっていてもよい。シェル成分はコア成分を取り囲むことができる。
【００３６】
さらに別の実施形態によれば、非単体構造を有するポリマー系粒子は「海の島」構造を含むことができる。なおさらに別の実施形態によれば、非単体構造を有するポリマー系粒子は、「規則的に並んだ（ｓｉｄｅ  ｂｙ  ｓｉｄｅ−ｒｅｇｕｌａｒ）」構造を含むことができる。なおさらに別の実施形態によれば、非単体構造を有するポリマー系粒子は、「不規則に並んだ（ｓｉｄｅ  ｂｙ  ｓｉｄｅ−ｉｒｒｅｇｕｌａｒ）」構造を含むことができる。なおさらに別の実施形態によれば、非単体構造を有するポリマー系粒子は、「中空フィラメント」構造を含むことができる。なおさらに別の実施形態によれば、非単体構造を有するポリマー系粒子は、「マトリックス／フィブリル」構造を含むことができる。なおさらに別の実施形態によれば、非単体構造を有するポリマー系粒子は、上記した非単体構造の任意の組み合わせを含むことができる。
【００３７】
なおさらに他の実施形態によれば、単体構造を有するポリマー系粒子は、単一構造成分を含むと説明することができる。なおさらに他の実施形態によれば、単体構造を有するポリマー系粒子は、コア成分と、コア成分とは異なるシェル成分とを有していないものとして特に説明することができる。なおさらに他の実施形態によれば、単体構造を有するポリマー系粒子は、層状構造を有していないと特に説明することができる。
【００３８】
なおさらに他の実施形態によれば、本明細書に記載の実施形態に従って形成されたポリマー粒子の少なくとも過半数は、単体構造を有することができる。単体構造を有するポリマー系粒子の少なくとも過半数とは、ポリマー系粒子の少なくとも約５０％が単体構造を有することを示していると見なし得ることも理解されよう。なおさらに他の実施形態によれば、より大きなパーセンテージのポリマー系粒子は単一であり得ることを示していると理解されよう。例えば、単体構造を有するポリマー系粒子のパーセンテージは、少なくとも約５５％、例えば少なくとも約６０％、少なくとも約６５％、少なくとも約７０％、少なくとも約７５％、少なくとも約８０％、少なくとも約８５％、少なくとも約９０％または少なくとも約９５％でさえもあり得る。単体構造を有するポリマー系粒子のパーセンテージは、上記値のいずれかの間の任意の値であり得ることが理解されよう。単体構造を有するポリマー系粒子のパーセンテージは、上記値のいずれかの間の範囲内であり得ることがさらに理解されよう。
【００３９】
さらに別の実施形態によれば、ポリマー系粒子は、略円筒形状を有することができる。円筒形状は、任意の三次元切断柱体、例えば、直角柱または斜めに切断された円柱であり得ることが理解されよう。円筒形状は、任意の２次元形状基部を有し得ることがさらに理解されよう。例えば、円筒形状の基部は、多角形、円形、楕円形または三角形であり得る。
【００４０】
なおさらに別の実施形態によれば、略円筒形状を有するとは、最良適合の円筒形状の内部容積の少なくとも過半数を占めると同時に、本明細書に記載されている最良適合円筒形状の範囲内に適合するポリマー系粒子と定義することができる。例えば、略円筒形状を有するポリマー系粒子は、最良適合の円筒形状の内部容積の少なくとも約７５％、最良適合の円筒形状の内部容積の少なくとも約８０％、最良適合の円筒形状の内部容積の少なくとも約８５％、最良適合の円筒形状の内部容積の少なくとも約９０％、最良適合の円筒形状の内部容積の少なくとも約９２％、最良適合の円筒形状の内部容積の少なくとも約９５％、最良適合の円筒形状の内部容積の少なくとも約９７％または最良適合の円筒形状の内部容積の少なくとも約９９％をも占めることができる。
【００４１】
さらに他の実施形態によれば、特定のパーセンテージの複数のポリマー系粒子は、本明細書に記載されるような略円筒形状を有することができる。例えば、複数のポリマー系粒子の少なくとも約８０％は略円筒形状を有することができ、例えば、複数のポリマー系粒子の少なくとも約８５％は略円筒形状を有することができ、複数のポリマー系粒子の少なくとも約９０％は略円筒形状を有することができ、または複数のポリマー系粒子の少なくとも約９５％でさえも略円筒形状を有することができる。略円筒形状を有するポリマー系粒子のパーセンテージは、上記値のいずれかの間の任意の値であり得ることが理解されよう。略円筒形状を有するポリマー系粒子のパーセンテージは、上記値のいずれかの間の範囲内であり得ることがさらに理解されよう。
【００４２】
さらに別の実施形態によれば、ポリマー系粒子は、略円筒形状の長手方向軸に直交する少なくとも１つの内部断面を有することができる。さらに別の実施形態によれば、ポリマー系粒子は、略円筒形状の長手方向軸に直交する少なくとも２つの内部断面を有することができる。なおさらに別の実施形態によれば、ポリマー系粒子は、ポリマー系粒子の略円筒形状の長手方向軸に直交する略平面を有することができる。
【００４３】
さらに別の実施形態によれば、ポリマー系粒子は、切断アーチファクトを有するものとして説明することができる。切断アーチファクトは、略円筒形状の粒子の２つの基部の一方または両方に配設されたポリマー系粒子の略円筒形状の違いである。切断アーチファクトは、切断プロセスを使用して形成されるポリマー系粒子を示すことが理解されよう。図２ａは、ポリマー系粒子２００の基部２１０上に配設された切断アーチファクト２１５を有するポリマー系粒子をさらに示している。
【００４４】
粒子の実施形態によれば、特定のパーセンテージのポリマー系粒子は、少なくとも１つの切断アーチファクトを有し得る。例えば、切断アーチファクトを有するポリマー系粒子のパーセンテージは、少なくとも約８０％、例えば少なくとも約８５％、少なくとも約９０％または少なくとも約９５％でさえもあり得る。少なくとも１つの切断アーチファクトを有するポリマー系粒子のパーセンテージは、上記値のいずれかの間の任意の値であり得ることが理解されよう。切断アーチファクトを有するポリマー系粒子のパーセンテージは、上記値のいずれかの間の範囲内であり得ることがさらに理解されよう。
【００４５】
さらに他の実施形態によれば、ポリマー系粒子の少なくとも過半数は、特定の最大長を有すると記載することができる。例えば、ポリマー系粒子の大部分の最大長は約２５０ミクロン以下、例えば約２４０ミクロン以下、約２３０ミクロン以下、約２２０ミクロン以下、約２１０ミクロン以下、約２００ミクロン以下、約１９０ミクロン以下、約１８０ミクロン以下、約１７０ミクロン以下、約１６０ミクロン以下または約１５０ミクロン以下でさえもあり得る。なおさらに他の実施形態によれば、ポリマー系粒子の大部分の最大長は、少なくとも約３０ミクロン、例えば少なくとも約４０ミクロンまたは少なくとも約５０ミクロンでさえもあり得る。ポリマー系粒子の大部分の最大長は、上記の最小値と最大値のいずれかの間の任意の値であり得ることが理解されよう。ポリマー系粒子の大部分の最大長は、上記の最小値と最大値のいずれかの間の範囲内であり得ることがさらに理解されよう。
【００４６】
特定の最大長を有するポリマー系粒子の少なくとも過半数は、ポリマー系粒子の少なくとも約５０％が、本明細書に記載の特定の最大長を有することを示していると見なし得ることも理解されよう。なおさらに他の実施形態によれば、より大きなパーセンテージのポリマー系粒子は、本明細書に記載される特定の最大長を有し得ることが理解されよう。例えば、本明細書に記載の特定の最大長を有するポリマー系粒子のパーセンテージは、少なくとも約５５％、例えば少なくとも約６０％、少なくとも約６５％、少なくとも約７０％、少なくとも約７５％、少なくとも約８０％、少なくとも約８５％、少なくとも約９０％または少なくとも約９５％でさえもあり得る。本明細書に記載の特定の最大長を有するポリマー系粒子のパーセンテージは、上記値のいずれかの間の任意の値であり得ることが理解されよう。本明細書に記載の特定の最大長を有するポリマー系粒子のパーセンテージは、上記値のいずれかの間の範囲内であり得ることがさらに理解されよう。
【００４７】
さらに他の実施形態によれば、ポリマー系粒子の少なくとも過半数は、特定の平均長を有すると記載することができる。例えば、ポリマー系粒子の大部分の平均長は、約２２５ミクロン以下、例えば約２００ミクロン以下、約１７５ミクロン以下、約１５０ミクロン以下、約１２５ミクロン以下、約１００ミクロン以下、約９０ミクロン以下、約８０ミクロン以下、または約７０ミクロン以下でさえもあり得る。なおさらに他の実施形態によれば、ポリマー系粒子の大部分の平均長は、少なくとも約１５ミクロン、例えば少なくとも約２０ミクロン、少なくとも約５ミクロン、少なくとも約３０ミクロン、少なくとも約４０ミクロンまたは少なくとも約５０ミクロンでさえもあり得る。ポリマー系粒子の大部分の最大長は、上記の最小値と最大値のいずれかの間の任意の値であり得ることが理解されよう。ポリマー系粒子の大部分の平均長は、上記の最小値と最大値のいずれかの間の範囲内であり得ることがさらに理解されよう。
【００４８】
特定の平均長を有するポリマー系粒子の少なくとも過半数とは、ポリマー系粒子の少なくとも約５０％が、本明細書に記載の特定の平均長を有することを示していると見なし得ることも理解されよう。なおさらに他の実施形態によれば、より大きなパーセンテージのポリマー系粒子は、本明細書に記載される特定の平均長を有し得ることが理解されよう。例えば、本明細書に記載の特定の平均長を有するポリマー系粒子のパーセンテージは、少なくとも約５５％、例えば少なくとも約６０％、少なくとも約６５％、少なくとも約７０％、少なくとも約７５％、少なくとも約８０％、少なくとも約８５％、少なくとも約９０％または少なくとも約９５％でさえもあり得る。本明細書に記載の特定の平均長を有するポリマー系粒子のパーセンテージは、上記値のいずれかの間の任意の値であり得ることが理解されよう。本明細書に記載の特定の平均長を有するポリマー系粒子のパーセンテージは、上記値のいずれかの間の範囲内であり得ることがさらに理解されよう。
【００４９】
さらに他の実施形態によれば、ポリマー系粒子の少なくとも過半数は、特定の最大幅を有すると記載することができる。例えば、ポリマー系粒子の大部分の最大幅は、約１００ミクロン以下、例えば約９０ミクロン以下、約８０ミクロン以下、約７０ミクロン以下、約６０ミクロン以下、約５０ミクロン以下、約４０ミクロン以下または約３０ミクロン以下でさえもあり得る。なおさらに他の実施形態によれば、ポリマー系粒子の大部分の最大幅は、少なくとも約１ミクロン、例えば少なくとも約５ミクロン、少なくとも約１０ミクロンまたは少なくとも約１５ミクロン以下でさえもあり得る。ポリマー系粒子の大部分の最大幅は、上記の最小値と最大値のいずれかの間の任意の値であり得ることが理解されよう。ポリマー系粒子の大部分の最大幅は、上記の最小値と最大値のいずれかの間の範囲内であり得ることがさらに理解されよう。
【００５０】
特定の最大長を有するポリマー系粒子の少なくとも過半数は、ポリマー系粒子の少なくとも約５０％が、本明細書に記載の特定の最大長を有することを示していると見なし得ることも理解されよう。なおさらに他の実施形態によれば、より大きなパーセンテージのポリマー系粒子は、本明細書に記載される特定の最大幅を有し得ることが理解されよう。例えば、本明細書に記載の特定の最大幅を有するポリマー系粒子のパーセンテージは、少なくとも約５５％、例えば少なくとも約６０％、少なくとも約６５％、少なくとも約７０％、少なくとも約７５％、少なくとも約８０％、少なくとも約８５％、少なくとも約９０％または少なくとも約９５％でさえもあり得る。本明細書に記載の特定の最大幅を有するポリマー系粒子のパーセンテージは、上記値のいずれかの間の任意の値であり得ることが理解されよう。本明細書に記載の特定の最大幅を有するポリマー系粒子のパーセンテージは、上記値のいずれかの間の範囲内であり得ることがさらに理解されよう。
【００５１】
さらに他の実施形態によれば、ポリマー系粒子の少なくとも過半数は、特定の長さ対幅の比Ｌ／Ｗを有すると記載することができ、Ｌはポリマー系粒子の最大長であり、Ｗはポリマー系粒子の最大幅である。例えば、ポリマー系粒子の大部分の長さ対幅の比Ｌ／Ｗは、少なくとも約０．５、例えば少なくとも約０．８、少なくとも約１．０、少なくとも約１．３または少なくとも約１．５でさえもあり得る。なおさらに他の実施形態によれば、ポリマー系粒子の大部分の長さ対幅の比Ｌ／Ｗは、約３以下、例えば約２．８以下、約２．５以下、約２．３以下または約２．０以下でさえもあり得る。ポリマー系粒子の大部分の長さ対幅の比Ｌ／Ｗは、上記の最小値と最大値のいずれかの間の任意の値であり得ることが理解されよう。ポリマー系粒子の大部分の長さ対幅の比Ｌ／Ｗは、上記の最小値と最大値のいずれかの間の範囲内であり得ることがさらに理解されよう。
【００５２】
特定の長さ対幅の比Ｌ／Ｗを有するポリマー系粒子の少なくとも大部分とは、ポリマー系粒子の少なくとも約５０％が、本明細書に記載の特定の長さ対幅の比Ｌ／Ｗを有することを示していると見なし得ることも理解されよう。なおさらに他の実施形態によれば、より大きなパーセンテージのポリマー系粒子は、本明細書に記載される特定の長さ対幅の比Ｌ／Ｗを有し得ることが理解されよう。例えば、本明細書に記載の特定の長さ対幅の比Ｌ／Ｗを有するポリマー系粒子のパーセンテージは、少なくとも約５５％、例えば少なくとも約６０％、少なくとも約６５％、少なくとも約７０％、少なくとも約７５％、少なくとも約８０％、少なくとも約８５％、少なくとも約９０％または少なくとも約９５％でさえもあり得る。本明細書に記載の特定の長さ対幅の比Ｌ／Ｗを有するポリマー系粒子のパーセンテージは、上記値のいずれかの間の任意の値であり得ることが理解されよう。本明細書に記載の特定の長さ対幅の比Ｌ／Ｗを有するポリマー系粒子のパーセンテージは、上記値のいずれかの間の範囲内であり得ることがさらに理解されよう。
【００５３】
本明細書に記載のある特定の実施形態によれば、複数のポリマー系粒子は、特定の粒子長分布スパンＰＬＤＳを有するものとして記載することができる。図３に示すように、複数のポリマー系粒子の粒子長分布スパンＰＬＤＳは、（Ｌ８０−Ｌ２０）／Ｌ５０に等しく、ここで、Ｌ８０は複数のポリマー系粒子のｄ８０粒子長分布測定値に等しく、Ｌ２０は複数のポリマー系粒子のｄ２０粒子長分布測定値に等しく、そしてＬ５０は複数のポリマー系粒子のｄ５０粒子長分布測定値に等しい。複数のポリマー系粒子は、約１．２以下、例えば約１．１以下、約１．０以下、約０．９０以下、約０．８０以下、約０．７０以下、約０．６０以下、約０．５０以下、約０．４０以下、約０．３０以下、約０．２０以下、約０．１０以下または約０．０５以下でさえもあるＰＬＤＳを有することができる。別の特定の実施形態によれば、複数のポリマー系粒子は、少なくとも約０．０１、例えば少なくとも約０．０５、少なくとも約０．１０、少なくとも約０．２０、少なくとも約０．３０、少なくとも約０．４０、少なくとも約０．５０、少なくとも約０．６０または少なくとも約０．７０でさえもあるＰＬＤＳを有することができる。複数のポリマー系粒子は、上記の最小値と最大値のいずれかの間の任意の値のＰＬＤＳを有し得ることが理解されよう。複数のポリマー系粒子は、上記の最小値と最大値のいずれかの間の範囲内にある任意の値のＰＬＤＳを有し得ることがさらに理解されよう。
【００５４】
さらに別の実施形態によれば、複数のポリマー系粒子は、単峰性粒子長分布を有するものとして記載することができる。
【００５５】
なおさらに他の実施形態によれば、複数のポリマー系粒子は、特定のｄ５０粒子長分布測定値Ｌ５０を有することができる。例えば、複数のポリマー系粒子のＬ５０は、少なくとも約１５ミクロン、例えば少なくとも約２０ミクロン、少なくとも約２５ミクロン、少なくとも約３０ミクロン、少なくとも約３５ミクロン、少なくとも約４０ミクロン、少なくとも約４５ミクロンまたは少なくとも約５０ミクロンでさえもあり得る。さらに他の実施形態によると、複数のポリマー系粒子のＬ５０は、約１１０ミクロン以下、例えば約１０５ミクロン以下、約１００ミクロン以下、約９５ミクロン以下、約９０ミクロン以下、約８５ミクロン以下、約８０ミクロン以下、約７５ミクロン以下または約７０ミクロン以下でさえもあり得る。複数のポリマー系粒子は、上記の最小値と最大値のいずれかの間の任意の値のＬ５０を有し得ることが理解されよう。複数のポリマー系粒子は、上記の最小値と最大値のいずれかの間の範囲内にある任意の値のＬ５０を有し得ることがさらに理解されよう。
【００５６】
なおさらに他の実施形態によれば、複数のポリマー系粒子は、特定のｄ２０粒子長分布測定値Ｌ２０を有することができる。例えば、複数のポリマー系粒子のＬ２０は、少なくとも約５ミクロン、例えば少なくとも約１０ミクロン、少なくとも約１５ミクロン、少なくとも約２０ミクロン、少なくとも約２５ミクロン、少なくとも約３０ミクロン、少なくとも約３５ミクロンまたは少なくとも約４０ミクロンでさえもあり得る。さらに他の実施形態によると、複数のポリマー系粒子のＬ２０は、約８０ミクロン以下、例えば約７５ミクロン以下、約７０ミクロン以下、約６５ミクロン以下、約６０ミクロン以下、約５５ミクロン以下または約５０ミクロン以下でさえもあり得る。複数のポリマー系粒子は、上記の最小値と最大値のいずれかの間の任意の値のＬ２０を有し得ることが理解されよう。複数のポリマー系粒子は、上記の最小値と最大値のいずれかの間の範囲内にある任意の値のＬ２０を有し得ることがさらに理解されよう。
【００５７】
なおさらに他の実施形態によれば、複数のポリマー系粒子は、特定のｄ８０粒子長分布測定値Ｌ８０を有することができる。例えば、複数のポリマー系粒子のＬ８０は、少なくとも約４０ミクロン、例えば少なくとも約４５ミクロン、少なくとも約５０ミクロン、少なくとも約５５ミクロン、少なくとも約６０ミクロン、少なくとも約６５ミクロンまたは少なくとも約７０ミクロンでさえもあり得る。さらに他の実施形態によると、複数のポリマー系粒子のＬ８０は、約１３０ミクロン以下、例えば約１２５ミクロン以下、約１２０ミクロン以下、約１１５ミクロン以下、約１１０ミクロン以下、約１０５ミクロン以下または約１００ミクロン以下でさえもあり得る。複数のポリマー系粒子は、上記の最小値と最大値のいずれかの間の任意の値のＬ８０を有し得ることが理解されよう。複数のポリマー系粒子は、上記の最小値と最大値のいずれかの間の範囲内にある任意の値のＬ８０を有し得ることがさらに理解されよう。
【００５８】
特定の実施形態によれば、複数のポリマー系粒子は、単一の化学成分から形成され得る。なおさらに他の実施形態によれば、複数のポリマー系粒子は、複数の化学成分から形成され得る。さらに他の実施形態によれば、大部分のポリマー系粒子は、単一の化学成分から形成され得る。さらに他の実施形態によれば、大部分のポリマー系粒子は、複数の化学成分から形成され得る。なおさらに他の実施形態によれば、大部分のポリマー系粒子は、均一な組成を有することができる。
【００５９】
本明細書に記載の特定の化学組成を有するポリマー系粒子の少なくとも過半数とは、ポリマー系粒子の少なくとも約５０％が、本明細書に記載の特定の化学組成を有することを示していると見なし得ることも理解されよう。なおさらに他の実施形態によれば、より大きなパーセンテージのポリマー系粒子は、本明細書に記載される特定の化学組成を有し得ることが理解されよう。例えば、本明細書に記載の特定の化学組成を有するポリマー系粒子のパーセンテージは、少なくとも約５５％、例えば少なくとも約６０％、少なくとも約６５％、少なくとも約７０％、少なくとも約７５％、少なくとも約８０％、少なくとも約８５％、少なくとも約９０％または少なくとも約９５％でさえもあり得る。本明細書に記載の特定の化学組成を有するポリマー系粒子のパーセンテージは、上記値のいずれかの間の任意の値であり得ることが理解されよう。本明細書に記載の特定の化学組成を有するポリマー系粒子のパーセンテージは、上記値のいずれかの間の範囲内であり得ることがさらに理解されよう。
【００６０】
さらに他の実施形態によれば、複数のポリマー系粒子は、半結晶性ベースポリマー、例えばポリアミド、ポリエチレン、ポリプロピレン、ポリエーテルエーテルケトン、ポリオキシメチレンアセタール、ポリテトラフルオロエチレン、ポリフェニレンスルフィド、ポリブチレンテレフタレートまたはそれらの組み合わせから形成され得る。なおさらに他の実施形態によれば、複数のポリマー系粒子は、脂肪族ナイロンポリアミド、ナイロン６、ナイロン６−６、ナイロン６−１０、ナイロン６−１２、ナイロン１０、ナイロン１０−１０、ナイロン１１、ナイロン１２またはそれらの組み合わせから形成され得る。さらに別の実施形態によれば、複数のポリマー系粒子は、低密度ポリエチレン、中密度ポリエチレン、高密度ポリエチレンまたはそれらの組み合わせから形成され得る。
【００６１】
さらに他の実施形態によれば、複数のポリマー系粒子は、半結晶性ベースポリマー、例えばポリアミド、ポリエチレン、ポリプロピレン、ポリエーテルエーテルケトン、ポリオキシメチレンアセタール、ポリテトラフルオロエチレン、ポリフェニレンスルフィド、ポリブチレンテレフタレートまたはそれらの組み合わせを含むことができる。なおさらに他の実施形態によれば、複数のポリマー系粒子は、脂肪族ナイロンポリアミド、ナイロン６、ナイロン６−６、ナイロン６−１０、ナイロン６−１２、ナイロン１０、ナイロン１０−１０、ナイロン１１、ナイロン１２またはそれらの組み合わせを含むことができる。さらに別の実施形態によれば、複数のポリマー系粒子は、低密度ポリエチレン、中密度ポリエチレン、高密度ポリエチレンまたはそれらの組み合わせを含むことができる。
【００６２】
さらに他の実施形態によれば、複数のポリマー系粒子は、半結晶性ベースポリマー、例えばポリアミド、ポリエチレン、ポリプロピレン、ポリエーテルエーテルケトン、ポリオキシメチレンアセタール、ポリテトラフルオロエチレン、ポリフェニレンスルフィド、ポリブチレンテレフタレートまたはそれらの組み合わせからなり得る。なおさらに他の実施形態によれば、複数のポリマー系粒子は、脂肪族ナイロンポリアミド、ナイロン６、ナイロン６−６、ナイロン６−１０、ナイロン６−１２、ナイロン１０、ナイロン１０−１０、ナイロン１１、ナイロン１２またはそれらの組み合わせからなり得る。さらに別の実施形態によれば、複数のポリマー系粒子は、低密度ポリエチレン、中密度ポリエチレン、高密度ポリエチレンまたはそれらの組み合わせをからなり得る。
【００６３】
さらに他の実施形態によれば、複数のポリマー系粒子は、非晶質材料系ポリマー、例えばポリ（メチルメタクリレート）、ポリスチレン、アクリロニトリルブタジエンスチレン、ポリ乳酸、ポリベンズイミダゾール、ポリカーボネート、ポリスルホン、非晶質ポリアミドから形成され得る。
【００６４】
さらに他の実施形態によれば、複数のポリマー系粒子は、非晶質材料系ポリマー、例えばポリ（メチルメタクリレート）、ポリスチレン、アクリロニトリルブタジエンスチレン、ポリ乳酸、ポリベンズイミダゾール、ポリカーボネート、ポリスルホン、非晶質ポリアミドを含むことができる。
【００６５】
さらに他の実施形態によれば、複数のポリマー系粒子は、非晶質材料系ポリマー、例えばポリ（メチルメタクリレート）、ポリスチレン、アクリロニトリルブタジエンスチレン、ポリ乳酸、ポリベンズイミダゾール、ポリカーボネート、ポリスルホン、非晶質ポリアミドからなり得る。
【００６６】
さらに他の実施形態によれば、複数のポリマー系粒子の各ポリマー系粒子は、半結晶性ベースポリマー、例えばポリアミド、ポリエチレン、ポリプロピレン、ポリエーテルエーテルケトン、ポリオキシメチレンアセタール、ポリテトラフルオロエチレン、ポリフェニレンスルフィド、ポリブチレンテレフタレートまたはそれらの組み合わせから形成され得る。なおさらに他の実施形態によれば、複数のポリマー系粒子は、脂肪族ナイロンポリアミド、ナイロン６、ナイロン６−６、ナイロン６−１０、ナイロン６−１２、ナイロン１０、ナイロン１０−１０、ナイロン１１、ナイロン１２またはそれらの組み合わせから形成され得る。さらに別の実施形態によれば、複数のポリマー系粒子の各ポリマー系粒子は、低密度ポリエチレン、中密度ポリエチレン、高密度ポリエチレンまたはそれらの組み合わせから形成され得る。
【００６７】
さらに他の実施形態によれば、複数のポリマー系粒子の各ポリマー系粒子は、半結晶性ベースポリマー、例えばポリアミド、ポリエチレン、ポリプロピレン、ポリエーテルエーテルケトン、ポリオキシメチレンアセタール、ポリテトラフルオロエチレン、ポリフェニレンスルフィド、ポリブチレンテレフタレートまたはそれらの組み合わせを含むことができる。なおさらに他の実施形態によれば、複数のポリマー系粒子の各ポリマー系粒子は、脂肪族ナイロンポリアミド、ナイロン６、ナイロン６−６、ナイロン６−１０、ナイロン６−１２、ナイロン１０、ナイロン１０−１０、ナイロン１１、ナイロン１２またはそれらの組み合わせを含むことができる。さらに別の実施形態によれば、複数のポリマー系粒子の各ポリマー系粒子は、低密度ポリエチレン、中密度ポリエチレン、高密度ポリエチレンまたはそれらの組み合わせを含むことができる。
【００６８】
さらに他の実施形態によれば、複数のポリマー系粒子の各ポリマー系粒子は、半結晶性ベースポリマー、例えばポリアミド、ポリエチレン、ポリプロピレン、ポリエーテルエーテルケトン、ポリオキシメチレンアセタール、ポリテトラフルオロエチレン、ポリフェニレンスルフィド、ポリブチレンテレフタレートまたはそれらの組み合わせからなり得る。なおさらに他の実施形態によれば、複数のポリマー系粒子の各ポリマー系粒子は、脂肪族ナイロンポリアミド、ナイロン６、ナイロン６−６、ナイロン６−１０、ナイロン６−１２、ナイロン１０、ナイロン１０−１０、ナイロン１１、ナイロン１２またはそれらの組み合わせからなり得る。さらに別の実施形態によれば、複数のポリマー系粒子の各ポリマー系粒子は、低密度ポリエチレン、中密度ポリエチレン、高密度ポリエチレンまたはそれらの組み合わせからなり得る。
【００６９】
さらに他の実施形態によれば、複数のポリマー系粒子の各ポリマー系粒子は、非晶質材料系ポリマー、例えばポリ（メチルメタクリレート）、ポリスチレン、アクリロニトリルブタジエンスチレン、ポリ乳酸、ポリベンズイミダゾール、ポリカーボネート、ポリスルホン、非晶質ポリアミドから形成され得る。
【００７０】
さらに他の実施形態によれば、複数のポリマー系粒子の各ポリマー系粒子は、非晶質材料系ポリマー、例えばポリ（メチルメタクリレート）、ポリスチレン、アクリロニトリルブタジエンスチレン、ポリ乳酸、ポリベンズイミダゾール、ポリカーボネート、ポリスルホン、非晶質ポリアミドを含むことができる。
【００７１】
さらに他の実施形態によれば、複数のポリマー系粒子の各ポリマー系粒子は、非晶質材料系ポリマー、例えばポリ（メチルメタクリレート）、ポリスチレン、アクリロニトリルブタジエンスチレン、ポリ乳酸、ポリベンズイミダゾール、ポリカーボネート、ポリスルホン、非晶質ポリアミドからなり得る。
【００７２】
消耗性粉末混合物を形成する方法を再び参照すると、その方法は、複数のポリマー系粒子を湿式加工することをさらに含むことができる。
【００７３】
特定の実施形態によれば、複数のポリマー系粒子を湿式加工することは、複数のポリマー系粒子を篩分けすることを含むことができる。複数のポリマー系粒子を篩分けすることは、任意の望ましい篩分け方法を用いて達成することができる。
【００７４】
さらに他の実施形態によれば、湿式加工は、ポリマー系繊維、ポリマー系ヤーン、ポリマー系トウまたは集合ポリマー系トウに添加された任意の加工助剤を除去することをさらに含むことができる。ある特定の実施形態によれば、その加工助剤を除去することは、複数のポリマー系粒子を洗浄することを含むことができる。
【００７５】
なおさらに他の実施形態によれば、湿式加工は、複数のポリマー系粒子に追加の添加剤を導入して、粉末の加工特性、熱、ＵＶまたは他のタイプのポリマー分解を遅延させ、粉末の光学特性を変化させ、耐火性の向上を導入し、または粉末の電気的特性または他の測定可能な特性を変化させることをさらに含むことができる。
【００７６】
なおさらに他の実施形態によれば、湿式加工は、複数のポリマー系粒子に追加の充填剤を導入して、粉末の処理特性、熱、ＵＶまたは他のタイプのポリマー分解を遅延させ、粉末の光学特性を変化させ、耐火性の向上を導入し、または粉末の電気的特性または他の測定可能な特性を変化させることをさらに含むことができる。
【００７７】
さらに他の実施形態によれば、湿式加工は、特定の予備収縮処理を行うことをさらに含むことができる。例えば、特定の予備収縮処理を施すことは、フェノール予備収縮複数のポリマー系粒子を含むことができる。なおさらに他の実施形態によれば、特定の予備収縮処理を施すことは、アルコール予備収縮処理を施すことを含むことができる。なおさらに他の実施形態によれば、特定の予備収縮処理を施すことは、複数のポリマー系粒子を予備収縮させるための別の処理を施すことを含むことができる。
【００７８】
なおさらに他の実施形態によれば、特定の予備収縮処理を施すことは、複数のポリマー系粒子の湿式浴を加熱することを含むことができる。なおさらに他の実施形態によれば、特定の予備収縮処理を施すことは、複数のポリマー系粒子の湿式浴を沸騰させることを含むことができる。なおさらに他の実施形態によれば、特定の予備収縮処理を施すことは、水、オイル、石鹸、酸もしくは塩基、香料または潤滑剤を含むことができる湿式浴を使用することを含むことができる。
【００７９】
多くの異なる態様及び実施形態が可能である。それらの態様のいくつかを以下で説明する。本明細書を読んだ後、当業者は、それらの態様及び実施形態が単なる例示であり、本発明の範囲を限定しないことを理解するであろう。実施形態は、以下に列挙される項目のうちの任意の１つ以上に従うことができる。
【００８０】
実施形態１．単体構造を有する複数のポリマー系粒子を含む消耗性ポリマー系粉末混合物であって、その複数のポリマー系粒子の少なくとも約８０％が略円筒形状を有する、消耗性ポリマー系粉末混合物。
【００８１】
実施形態２．複数のポリマー系粒子を含む消耗性ポリマー系粉末混合物であって、その複数のポリマー系粒子の少なくとも約８０％が略円筒形状を有し、その複数のポリマー系粒子が約１．２以下の粒子長分布スパン（ＰＬＤＳ）を有し、そのＰＬＤＳが（Ｌ８０−Ｌ２０）／Ｌ５０に等しい、消耗性ポリマー系粉末混合物。
【００８２】
実施形態３．複数のポリマー系粒子の少なくとも過半数が略円筒形状の長手方向軸に直交する略平面を含む、実施形態１〜２のいずれか１つに記載の消耗性ポリマー系粉末混合物。
【００８３】
実施形態４．複数のポリマー系粒子の少なくとも過半数が略円筒形状の長手方向軸に直交する少なくとも１つの内部横断面を含む、実施形態１〜３のいずれか１つに記載の消耗性ポリマー系粉末混合物。
【００８４】
実施形態５．少なくとも１つの横断面が約１００ミクロン以下、例えば約９０ミクロン以下、約８０ミクロン以下、約７０ミクロン以下、約６０ミクロン以下、約５０ミクロン以下、約４０ミクロン以下または約３０ミクロン以下の最大幅を有する、実施形態１〜４のいずれか１つに記載の消耗性ポリマー系粉末混合物。
【００８５】
実施形態６．少なくとも１つの横断面が少なくとも約１ミクロン、少なくとも約５ミクロン、少なくとも約１０ミクロンまたは少なくとも約１５ミクロンの最大幅を有する、実施形態１〜５のいずれか１つに記載の消耗性ポリマー系粉末混合物。
【００８６】
実施形態７．複数のポリマー系粒子の少なくとも約８５％、少なくとも約９０％または少なくとも約９５％が略円筒形状を有する、実施形態１〜６のいずれか１つに記載の消耗性ポリマー系粉末混合物。
【００８７】
実施形態８．複数のポリマー系粒子の少なくとも約８０％、少なくとも約８５％、少なくとも約９０％または少なくとも約９５％がポリマー系粒子の基部上に切断アーチファクトを含む、実施形態１〜７のいずれか１つに記載の消耗性ポリマー系粉末混合物。
【００８８】
実施形態９．複数のポリマー系粒子の少なくとも過半数が均一な組成を有する、実施形態１〜８のいずれか１つに記載の消耗性ポリマー系粉末混合物。
【００８９】
実施形態１０．複数のポリマー系粒子の少なくとも過半数が少なくとも約０．５、少なくとも約０．８、少なくとも約１．０、少なくとも約１．３または少なくとも約１．５の長さ対幅の比Ｌ／Ｗを含む、実施形態１〜９のいずれか１つに記載の消耗性ポリマー系粉末混合物。
【００９０】
実施形態１１．複数のポリマー系粒子の少なくとも過半数が約３以下、約２．８以下、約２．５以下、約２．３以下または約２．０以下の長さ対幅の比Ｌ／Ｗを含む、実施形態１〜１０のいずれか１つに記載の消耗性ポリマー系粉末混合物。
【００９１】
実施形態１２．複数のポリマー系粒子の少なくとも過半数が約２５０ミクロン以下、例えば約２４０ミクロン以下、約２３０ミクロン以下、約２２０ミクロン以下、約２１０ミクロン以下、約２００ミクロン以下、約１９０ミクロン以下、約１８０ミクロン以下、約１７０ミクロン以下、約１６０ミクロン以下または約１５０ミクロン以下の長さを有する、実施形態１〜１１のいずれか１つに記載の消耗性ポリマー系粉末混合物。
【００９２】
実施形態１３．複数のポリマー系粒子の大部分が少なくとも約３０ミクロン、少なくとも約４０ミクロンまたは少なくとも約５０ミクロンの平均長を有する、実施形態１〜１２のいずれか１つに記載の消耗性ポリマー系粉末混合物。
【００９３】
実施形態１４．複数のポリマー系粒子が約２２５ミクロン以下、約２００ミクロン以下、約１７５ミクロン以下、約１５０ミクロン以下、約１２５ミクロン以下、約１００ミクロン以下、約９０ミクロン以下、約８０ミクロン以下または約７０ミクロン以下の平均長を有する、実施形態１〜１３のいずれか１つに記載の消耗性ポリマー系粉末混合物。
【００９４】
実施形態１５．複数のポリマー系粒子の少なくとも過半数が少なくとも約３０ミクロン、少なくとも約４０ミクロンまたは少なくとも約５０ミクロンの平均長を有する、実施形態１〜１４のいずれか１つに記載の消耗性ポリマー系粉末混合物。
【００９５】
実施形態１６．複数のポリマー系粒子が半結晶性ベースポリマー、ポリアミド、ポリエチレン、ポリプロピレン、ポリエーテルエーテルケトン、ポリオキシメチレンアセタール、ポリテトラフルオロエチレン、ポリフェニレンスルフィド、ポリブチレンテレフタレート、それらのブロックコポリマーまたはそれらの組み合わせを含む、実施形態１〜１５のいずれか１つに記載の消耗性ポリマー系粉末混合物。
【００９６】
実施形態１７．複数のポリマー系粒子が脂肪族ナイロンポリアミド、ナイロン６、ナイロン６−６、ナイロン６−１０、ナイロン６−１２、ナイロン１０、ナイロン１０−１０、ナイロン１１、ナイロン１２、それらのブロックコポリマーまたはそれらの組み合わせを含む、実施形態１〜１６のいずれか１つに記載の消耗性ポリマー系粉末混合物。
【００９７】
実施形態１８．複数のポリマー系粒子が低密度ポリエチレン、中密度ポリエチレン、高密度ポリエチレン、それらのブロックコポリマーまたはそれらの組み合わせを含む、実施形態１〜１７のいずれか１つに記載の消耗性ポリマー系粉末混合物。
【００９８】
実施形態１９．複数のポリマー系粒子がアイソタクチックポリプロピレン、シンジオタクチックポリプロピレン、それらの分岐及び線状変形物、それらのブロックコポリマーまたはそれらの組み合わせを含む、実施形態１〜１８のいずれか１つに記載の消耗性ポリマー系粉末混合物。
【００９９】
実施形態２０．複数のポリマー系粒子が非晶質材料、例えばポリ（メチルメタクリレート）、ポリスチレン、アクリロニトリルブタジエンスチレン、ポリ乳酸、ポリベンズイミダゾール、ポリカーボネート、ポリスルホン、非晶質ポリアミド、それらのブロックコポリマーまたはそれらの組み合わせを含む、実施形態１〜１９のいずれか１つに記載の消耗性ポリマー系粉末混合物。
【０１００】
実施形態２１．複数のポリマー系粒子が単峰性の長さ分布を含む、実施形態１〜２０のいずれか１つに記載の消耗性ポリマー系粉末混合物。
【０１０１】
実施形態２２．複数のポリマー系粒子が約１．１５以下の粒子長分布スパン（ＰＬＤＳ）を含み、ＰＬＤＳは（Ｌ８０−Ｌ２０）／Ｌ５０に等しく、約１．１以下、約１．０５以下であり、約１．０以下、約０．９５以下、約０．９０以下、約０．８５以下、約０．８０以下、約０．７５以下、約０．７０以下、約０．６５以下、約０．６０以下、約０．５５以下、約０．５０以下、約０．４５以下、約０．４０以下、約０．３５以下、約０．３０以下、約０．２５以下、約０．２０以下、約０．１５以下、約０．１０以下または約０．０５以下の粒子長分布スパン（ＰＬＤＳ）を含む、実施形態１〜２１のいずれか１つに記載の消耗性ポリマー系粉末混合物。
【０１０２】
実施形態２３．複数のポリマー系粒子が、約１５ミクロン〜約１１０ミクロンの範囲でＬ５０を有するポリマー系粒子を少なくとも約５０％含む、実施形態１〜２２のいずれか１つに記載の消耗性ポリマー系粉末混合物。
【０１０３】
実施形態２４．複数のポリマー系粒子が少なくとも約１５ミクロンのＬ５０を含む、実施形態１〜２３のいずれか１つに記載の消耗性ポリマー系粉末混合物。
【０１０４】
実施形態２５．複数のポリマー系粒子が約１１０ミクロン以下のＬ５０を含む、実施形態１〜２４のいずれか１つに記載の消耗性ポリマー系粉末混合物。
【０１０５】
実施形態２６．複数のポリマー系粒子が少なくとも約５ミクロンのＬ２０を含む、実施形態１〜２５のいずれか１つに記載の消耗性ポリマー系粉末混合物。
【０１０６】
実施形態２７．複数のポリマー系粒子が約８０ミクロン以下のＬ２０を含む、実施形態１〜２６のいずれか１つに記載の消耗性ポリマー系粉末混合物。
【０１０７】
実施形態２８．複数のポリマー系粒子が少なくとも約４０ミクロンのＬ８０を含む、実施形態１〜２７のいずれか１つに記載の消耗性ポリマー系粉末混合物。
【０１０８】
実施形態２９．複数のポリマー系粒子が約１３０ミクロン以下のＬ８０を含む、実施形態１〜２８のいずれか１つに記載の消耗性ポリマー系粉末混合物。
【０１０９】
実施形態３０．消耗性ポリマー系粉末混合物ポリマー系を形成する方法であって、複数のポリマー系繊維を含む複数のポリマー系トウを提供することと、その複数のポリマー系トウを集合ポリマー系トウへと集合させることと、その集合ポリマー系トウから複数のポリマー系粒子を連続的に形成することと、複数のポリマー系粒子を湿式加工することと、を含み、その複数のポリマー系粒子の平均長が約２５０ミクロン未満である、方法。
【０１１０】
実施形態３１．消耗性ポリマー系粉末混合物を形成する方法であって、複数のポリマー系繊維を含む複数のポリマー系トウを提供することと、その複数のポリマー系トウを集合ポリマー系トウへと集合させることと、その集合ポリマー系トウから複数のポリマー系粒子を連続的に形成することと、複数のポリマー系粒子を湿式加工することと、を含み、その複数のポリマー系粒子の少なくとも過半数のポリマー系粒子が単体構造を有し、その複数のポリマー系粒子の少なくとも約８０％が略円筒形状を有する、方法。
【０１１１】
実施形態３２．消耗性ポリマー系粉末混合物を形成する方法であって、複数のポリマー系繊維を含む複数のポリマー系トウを提供することと、その複数のポリマー系トウを集合ポリマー系トウへと集合させることと、その集合ポリマー系トウから複数のポリマー系粒子を連続的に形成することと、を含み、その複数のポリマー系粒子の少なくとも約８０％が略円筒形状を有し、その複数のポリマー系粒子が約１．２以下の粒子長分布スパン（ＰＬＤＳ）を有し、そのＰＬＤＳが（Ｌ８０−Ｌ２０）／Ｌ５０に等しい、方法。
【０１１２】
実施形態３３．消耗性ポリマー系粉末混合物を形成する方法であって、複数のポリマー系繊維を含む複数のポリマー系トウを提供することと、その複数のポリマー系トウを集合ポリマー系トウへと集合させることと、その集合ポリマー系トウから複数のポリマー系粒子を連続的に形成することと、複数のポリマー系粒子を湿式加工することと、を含み、その複数のポリマー系粒子の少なくとも約８０％が略円筒形状を有する、方法。
【０１１３】
実施形態３４．複数のポリマー系粒子を連続的に形成することが、集合ポリマー系トウを切断して複数のポリマー系粒子を形成することを含む、実施形態１〜３３のいずれか１つに記載の方法。
【０１１４】
実施形態３５．集合ポリマー系トウを連続的に切断することが、各切断において少なくとも約２５，０００個の別個の粒子を形成する、実施形態１〜３４のいずれか１つに記載の方法。
【０１１５】
実施形態３６．集合ポリマー系トウを連続的に切断することが、少なくとも約１００切断／分の周期数で起こる、実施形態１〜３５のいずれか１つに記載の方法。
【０１１６】
実施形態３７．複数のトウは、少なくとも２つのトウ、少なくとも５つのトウ、少なくとも１０のトウ、少なくとも１５のトウ、または少なくとも２０のトウをも含む、実施形態１〜３６のいずれか１つに記載の方法。
【０１１７】
実施形態３８．複数のポリマー系粒子を連続的に形成する前及び／または間に、集合ポリマー系トウを圧縮することをさらに含む、実施形態１〜３７のいずれか１つに記載の方法。
【０１１８】
実施形態３９．複数のポリマー系粒子の少なくとも過半数が略円筒形状の長手方向軸に直交する略平面を含む、実施形態１〜３８のいずれか１つに記載の方法。
【０１１９】
実施形態４０．複数のポリマー系粒子の少なくとも過半数が略円筒形状の長手方向軸に直交する少なくとも１つの内部横断面を含む、実施形態１〜３９のいずれか１つに記載の方法。
【０１２０】
実施形態４１．少なくとも１つの横断面が約１００ミクロン以下、例えば約９０ミクロン以下、約８０ミクロン以下、約７０ミクロン以下、約６０ミクロン以下、約５０ミクロン以下、約４０ミクロン以下、または約３０ミクロン以下の最大幅を有する、実施形態１〜４０のいずれか１つに記載の方法。
【０１２１】
実施形態４２．少なくとも１つの横断面が少なくとも約１ミクロン、少なくとも約５ミクロン、少なくとも約１０ミクロンまたは約１５ミクロンの最大幅を有する、実施形態１〜４１のいずれか１つに記載の方法。
【０１２２】
実施形態４３．複数のポリマー系粒子の少なくとも約８５％、少なくとも約９０％または少なくとも約９５％が略円筒形状を有する、実施形態１〜４２のいずれか１つに記載の方法。
【０１２３】
実施形態４４．複数のポリマー系粒子の少なくとも約８０％、少なくとも約８５％、少なくとも約９０％または少なくとも約９５％がポリマー系粒子の基部上に切断アーチファクトを含む、実施形態１〜４３のいずれか１つに記載の方法。
【０１２４】
実施形態４５．複数のポリマー系粒子の少なくとも過半数が均一な組成を有する、実施形態１〜４４のいずれか１つに記載の方法。
【０１２５】
実施形態４６．複数のポリマー系粒子の少なくとも過半数が少なくとも約０．５、少なくとも約０．８、少なくとも約１．０、少なくとも約１．３または少なくとも約１．５の長さ対幅の比Ｌ／Ｗを含む、実施形態１〜４５のいずれか１つに記載の方法。
【０１２６】
実施形態４７．複数のポリマー系粒子の少なくとも過半数が約３以下、約２．８以下、約２．５以下、約２．３以下または約２．０以下の長さ対幅の比Ｌ／Ｗを含む、実施形態１〜４６のいずれか１つに記載の方法。
【０１２７】
実施形態４８．複数のポリマー系粒子の少なくとも過半数が約２５０ミクロン以下、例えば約２４０ミクロン以下、約２３０ミクロン以下、約２２０ミクロン以下、約２１０ミクロン以下、約２００ミクロン以下、約１９０ミクロン以下、約１８０ミクロン以下、約１７０ミクロン以下、約１６０ミクロン以下または約１５０ミクロン以下の長さを有する、実施形態１〜４７のいずれか１つに記載の方法。
【０１２８】
実施形態４９．複数のポリマー系粒子の少なくとも過半数が少なくとも約１５ミクロン、少なくとも約２０ミクロン、少なくとも約２５ミクロン、少なくとも約３０ミクロン、少なくとも約４０ミクロンまたは少なくとも約５０ミクロンの平均長を有する、実施形態１〜４８のいずれか１つに記載の方法。
【０１２９】
実施形態５０．複数のポリマー系粒子が約２２５ミクロン以下、約２００ミクロン以下、約１７５ミクロン以下、約１５０ミクロン以下、約１２５ミクロン以下、約１００ミクロン以下、約９０ミクロン以下、約８０ミクロン以下または約７０ミクロン以下の平均長を有する、実施形態１〜４９のいずれか１つに記載の方法。
【０１３０】
実施形態５１．複数のポリマー系粒子の少なくとも過半数が少なくとも約１５ミクロン、少なくとも約２０ミクロン、少なくとも約２５ミクロン、少なくとも約３０ミクロン、少なくとも約４０ミクロンまたは少なくとも約５０ミクロンの平均長を有する、実施形態１〜５０のいずれか１つに記載の方法。
【０１３１】
実施形態５２．複数のポリマー系粒子が半結晶性ベースポリマー、ポリアミド、ポリエチレン、ポリプロピレン、ポリエーテルエーテルケトン、ポリオキシメチレンアセタール、ポリテトラフルオロエチレン、ポリフェニレンスルフィド、ポリブチレンテレフタレート、それらのブロックコポリマーまたはそれらの組み合わせを含む、実施形態１〜５１のいずれか１つに記載の方法。
【０１３２】
実施形態５３．複数のポリマー系粒子が脂肪族ナイロンポリアミド、ナイロン６、ナイロン６−６、ナイロン６−１０、ナイロン６−１２、ナイロン１０、ナイロン１０−１０、ナイロン１１、ナイロン１２、それらのブロックコポリマーまたはそれらの組み合わせを含む、実施形態１〜５２のいずれか１つに記載の方法。
【０１３３】
実施形態５４．複数のポリマー系粒子が低密度ポリエチレン、中密度ポリエチレン、高密度ポリエチレン、それらのブロックコポリマーまたはそれらの組み合わせを含む、実施形態１〜５４のいずれか１つに記載の方法。
【０１３４】
実施形態５５．複数のポリマー系粒子がアイソタクチックポリプロピレン、シンジオタクチックポリプロピレン、それらの分岐及び線状変形物、それらのブロックコポリマーまたはそれらの組み合わせを含む、実施形態１〜５４のいずれか１つに記載の方法。
【０１３５】
実施形態５６．複数のポリマー系粒子が非晶質材料、例えばポリ（メチルメタクリレート）、ポリスチレン、アクリロニトリルブタジエンスチレン、ポリ乳酸、ポリベンズイミダゾール、ポリカーボネート、ポリスルホン、非晶質ポリアミド、それらのブロックコポリマーまたはそれらの組み合わせを含む、実施形態１〜５５のいずれか１つに記載の方法。
【０１３６】
実施形態５７．複数のポリマー系粒子が単峰性の長さ分布を含む、実施形態１〜５６のいずれか１つに記載の方法。
【０１３７】
実施形態５８．複数のポリマー系粒子が約１．１５以下の粒子長分布スパン（ＰＬＤＳ）を含み、ＰＬＤＳは（Ｌ８０−Ｌ２０）／Ｌ５０に等しく、約１．１以下、約１．０５以下であり、約１．０以下、約０．９５以下、約０．９０以下、約０．８５以下、約０．８０以下、約０．７５以下、約０．７０以下、約０．６５以下、約０．６０以下、約０．５５以下、約０．５０以下、約０．４５以下、約０．４０以下、約０．３５以下、約０．３０以下、約０．２５以下、約０．２０以下、約０．１５以下、約０．１０以下または約０．０５以下の粒子長分布スパン（ＰＬＤＳ）を含む、実施形態１〜５７のいずれか１つに記載の方法。
【０１３８】
実施形態５９．複数のポリマー系粒子が、約１５ミクロン〜約１１０ミクロンの範囲でＬ５０を有するポリマー系粒子を少なくとも約５０％含む、実施形態１〜５８のいずれか１つに記載の方法。
【０１３９】
実施形態６０．複数のポリマー系粒子が少なくとも約１５ミクロンのＬ５０を含む、実施形態１〜５９のいずれか１つに記載の方法。
【０１４０】
実施形態６１．複数のポリマー系粒子が約１１０ミクロン以下のＬ５０を含む、実施形態１〜６０のいずれか１つに記載の方法。
【０１４１】
実施形態６２．複数のポリマー系粒子が少なくとも約５ミクロンのＬ２０を含む、実施形態１〜６１のいずれか１つに記載の方法。
【０１４２】
実施形態６３．複数のポリマー系粒子が約８０ミクロン以下のＬ２０を含む、実施形態１〜６２のいずれか１つに記載の方法。
【０１４３】
実施形態６４．複数のポリマー系粒子が少なくとも約４０ミクロンのＬ８０を含む、実施形態１〜６３のいずれか１つに記載の方法。
【０１４４】
実施形態６５．複数のポリマー系粒子が約１３０ミクロン以下のＬ８０を含む、実施形態１〜６４のいずれか１つに記載の方法。
【０１４５】
実施形態６６．方法が複数のポリマー系粒子を篩分けすることをさらに含む、実施形態１〜６５のいずれか１つに記載の方法。
【０１４６】
実施形態６７．湿式加工が複数のポリマー系粒子を形成する前に添加された任意の加工助剤を除去することをさらに含む、実施形態１〜６６のいずれか１つに記載の方法。
【０１４７】
実施形態６８．湿式加工が、複数のポリマー系粒子に追加の添加剤を導入して、粉末の加工特性、粉末の機械的特性を向上させ、熱、ＵＶ、もしくは他のタイプのポリマー分解を遅延させ、粉末の光学特性を変化させ、耐火性の向上を導入し、または粉末の電気的特性または他の測定可能な特性を変化させることをさらに含む、実施形態１〜６７のいずれか１つに記載の方法。
【０１４８】
実施形態６９．湿式加工が、複数のポリマー系粒子に追加の充填剤を導入して、粉末の加工特性、粉末の機械的特性を向上させ、熱、ＵＶ、もしくは他のタイプのポリマー分解を遅延させ、粉末の光学特性を変化させ、耐火性の向上を導入し、または粉末の電気的特性または他の測定可能な特性を変化させることをさらに含む、実施形態１〜６８のいずれか１つに記載の方法。
【０１４９】
実施形態７０．湿式加工が複数のポリマー系粒子を洗浄することを含む、実施形態１〜６９のいずれか１つに記載の方法。
【０１５０】
実施形態７１．湿式加工が複数のポリマー系粒子を予備収縮させるためのフェノール、アルコールまたは他の処理を含む、実施形態１〜７０のいずれか１つに記載の方法。
【０１５１】
実施形態７２．複数のポリマー系粒子の予備収縮が、複数のポリマー系粒子の湿式浴を加熱することを含む、実施形態１〜７１のいずれか１つに記載の方法。
【０１５２】
実施形態７３．複数のポリマー系粒子の予備収縮が、複数のポリマー系粒子の湿式浴を沸騰させることを含む、実施形態１〜７２のいずれか１つに記載の方法。
【０１５３】
実施形態７４．湿式浴が水、オイル、石鹸、酸もしくは塩基、香料または潤滑剤を含む、実施形態１〜７３のいずれか１つに記載の方法。
【実施例】
【０１５４】
本明細書に記載される概念を以下の実施例においてさらに説明するが、以下の実施例は特許請求の範囲に記載される本発明の範囲を限定するものではない。
【０１５５】
実施例１
第１のサンプルの消耗性ポリマー粉末Ｓ１を、本明細書に記載の実施形態に従って形成した。以下の表１に要約してあるように、切断長、直径及びアスペクト比（Ｌ／Ｗ）を含む粉末サイズ特性を測定した。
2019081367.tif 000003
【０１５６】
図４は、粒子切断長対確率密度のプロットを図示していて、第１のサンプルの消費性ポリマー粉末Ｓ１の切断長確率分布を示している。
【０１５７】
図５は、粒径対確率密度のプロットを図示していて、第１のサンプルの消費性ポリマー粉末Ｓ１の粒径確率分布を示している。
【０１５８】
図６は、粒子アスペクト比対確率密度のプロットを図示していて、第１のサンプルの消費性ポリマー粉末のアスペクト比確率分布を示している。
【０１５９】
実施例２
第２のサンプルの消耗性ポリマー粉末Ｓ２を、本明細書に記載の実施形態に従って形成し、測定して、粉末の粒子長分布スパン（ＰＬＤＳ）を決定した。サンプルの消費性ポリマー粉末に関するＬ５０は５５．９ミクロンと計算された。サンプルの消費性ポリマー粉末に関するＬ２０は４５．４ミクロンと計算された。サンプルの消費性ポリマー粉末に関するＬ８０は６７．３ミクロンと計算された。第２のサンプルの消耗性ポリマー粉末Ｓ２に関するＰＬＤＳは０．３８５（すなわち（（６７．３−４５．４）／５５．９））に等しい。
【０１６０】
一般的な説明または実施例において上で説明したすべての活動が必要というわけではなく、特定の活動の一部が必要とされなくてもよく、説明した活動に加えて１つ以上のさらなる活動を実施してもよい、ことに留意すべきである。なおさらに、活動が列挙される順序は、必ずしもそれらが実施される順序ではない。
【０１６１】
利益、他の利点、及び問題に対する解決策を、特定の実施形態に関して上記した。しかしながら、利益、利点、問題の解決策、及びなんらかの利益、利点、または解決策を生み出すかまたは顕在化させる可能性がある任意の特徴（複数を含む）を、任意のまたはすべてのクレームの重要な、必要な、もしくは不可欠な特徴と解釈するべきではない。
【０１６２】
本明細書に記載された実施形態の明細及び図解は、様々な実施形態の構造の一般的な理解を提供することを意図している。明細及び図解は、本明細書に記載された構造または方法を使用する装置及びシステムの要素及び特徴のすべてに関する網羅的かつ包括的な説明としての役割を果たすことを意図していない。個別の実施形態を、単一の実施形態と組み合わせて提供することもでき、逆に、簡潔にするために、単一の実施形態の文脈で説明される様々な特徴を、別々にまたは任意のサブコンビネーションで提供することもできる。さらに、範囲として記載された値の参照は、その範囲内のすべての値を含む。他の多くの実施形態は、本明細書を読了後にのみ当業者は理解できる。本開示の範囲から逸脱することなく、構造的置換、論理的置換、または別の変更を行うことができるように、他の実施形態を使用し、また開示から他の実施形態を誘導することができる。したがって、本開示は限定的ではなく例示的なものとみなされるべきである。
【図１】
2019081367.tif 000004
【図２ａ】
2019081367.tif 000005
【図２ｂ】
2019081367.tif 000006
【図３】
2019081367.tif 000007
【図４】
2019081367.tif 000008
【図５】
2019081367.tif 000009
【図６】
2019081367.tif 000010
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
単体構造を有する複数のポリマー系粒子を含む消耗性ポリマー系粉末混合物であって、前記複数のポリマー系粒子の少なくとも約８０％が略円筒形状を有し、前記複数のポリマー系粒子の少なくとも約８０％が前記ポリマー系粒子の基部上に切断アーチファクトを含む、消耗性ポリマー系粉末混合物。
【請求項２】
前記複数のポリマー系粒子の少なくとも過半数が前記略円筒形状の長手方向軸に直交する少なくとも１つの内部断面を含み、前記少なくとも１つの断面が約１００ミクロン以下の最大幅を有する、請求項１に記載の消耗性ポリマー系粉末混合物。
【請求項３】
前記複数のポリマー系粒子の少なくとも過半数が、均一な組成を有する、請求項１に記載の消耗性ポリマー系粉末混合物。
【請求項４】
前記複数のポリマー系粒子の少なくとも過半数が、約２５０ミクロン以下の長さを有する、請求項１に記載の消耗性ポリマー系粉末混合物。
【請求項５】
前記複数のポリマー系粒子が、約２２５ミクロン以下の平均長を有する、請求項１に記載の消耗性ポリマー系粉末混合物。
【請求項６】
前記複数のポリマー系粒子が半結晶性ベースポリマー、ポリアミド、ポリエチレン、ポリプロピレン、ポリエーテルエーテルケトン、ポリオキシメチレンアセタール、ポリテトラフルオロエチレン、ポリフェニレンスルフィド、ポリブチレンテレフタレート、それらのブロックコポリマーまたはそれらの組み合わせを含む、請求項１に記載の消耗性ポリマー系粉末混合物。
【請求項７】
前記複数のポリマー系粒子が脂肪族ナイロンポリアミド、ナイロン６、ナイロン６−６、ナイロン６−１０、ナイロン６−１２、ナイロン１０、ナイロン１０−１０、ナイロン１１、ナイロン１２、それらのブロックコポリマーまたはそれらの組み合わせを含む、請求項１に記載の消耗性ポリマー系粉末混合物。
【請求項８】
前記複数のポリマー系粒子が低密度ポリエチレン、中密度ポリエチレン、高密度ポリエチレン、それらのブロックコポリマーまたはそれらの組み合わせを含む、請求項１に記載の消耗性ポリマー系粉末混合物。
【請求項９】
前記複数のポリマー系粒子がアイソタクチックポリプロピレン、シンジオタクチックポリプロピレン、それらの分岐及び線状変形物、それらのブロックコポリマーまたはそれらの組み合わせを含む、請求項１に記載の消耗性ポリマー系粉末混合物。
【外国語明細書】
2019081367000001.pdf